(57)【要約】【課題】放射伝達現象が生じる場合にも、拡散伝熱の熱拡散率を精度よく測定可能な半透明材料の熱拡散率の測定方法を提供する。【解決手段】表面から裏面への熱移動が、拡散伝熱と放射伝熱により生じる半透明材料の熱拡散率の測定方法であり、半透明材料から作製した測定試料１１の表裏面にそれぞれ、熱移動が拡散伝熱により生じる不透明材料１６、１７を密着配置し、一方の不透明材料１６の表面を加熱光で照射し、他方の不透明材料１７の裏面の温度を測定して、その温度変化を示す裏面温度測定データを求める第１工程と、半透明材料の熱拡散率を変数として含み、不透明材料１６の表面を加熱光で照射した際の不透明材料１７の裏面の温度の理論的な時間変化を示す、拡散伝熱と放射伝熱を用いた裏面温度理論式と、裏面温度測定データとを比較して、半透明材料の熱拡散率を決定する第２工程とを有する。【選択図】図１
2015225034.tif 000002
【特許請求の範囲】
【請求項１】
表面から裏面への熱移動が、拡散伝熱と放射伝熱により生じる半透明材料の熱拡散率の測定方法であって、
前記半透明材料から作製した測定試料の表裏面にそれぞれ、熱移動が拡散伝熱により生じる不透明材料を密着配置し、一方の前記不透明材料の表面を加熱光で照射し、他方の前記不透明材料の裏面の温度を測定して、該裏面の温度変化を示す裏面温度測定データを求める第１工程と、
前記半透明材料の熱拡散率を変数として含み、前記不透明材料の表面を加熱光で照射した際の前記不透明材料の裏面の温度の理論的な時間変化を示す、前記拡散伝熱と前記放射伝熱を用いた裏面温度理論式と、前記裏面温度測定データとを比較して、前記半透明材料の熱拡散率を決定する第２工程とを有することを特徴とする半透明材料の熱拡散率の測定方法。
【請求項２】
請求項１記載の半透明材料の熱拡散率の測定方法において、前記裏面温度理論式は更に、１）前記半透明材料の吸収係数と屈折率、及び／又は、２）前記不透明材料のビオ数を、変数として含み、該変数を前記第２工程で決定することを特徴とする半透明材料の熱拡散率の測定方法。
【請求項３】
請求項１又は２記載の半透明材料の熱拡散率の測定方法において、前記裏面温度理論式は、一次元熱伝導方程式のラプラス空間式であり、前記裏面温度測定データは、測定した前記不透明材料の裏面の温度変化をラプラス変換したものであることを特徴とする半透明材料の熱拡散率の測定方法。
【請求項４】
請求項３記載の半透明材料の熱拡散率の測定方法において、前記変数を、前記裏面温度理論式と前記裏面温度測定データとの２乗偏差を最小とする条件から決定することを特徴とする半透明材料の熱拡散率の測定方法。
【請求項５】
請求項４記載の半透明材料の熱拡散率の測定方法において、前記２乗偏差を最小とする条件は、前記変数をすべて独立変数として求めることを特徴とする半透明材料の熱拡散率の測定方法。
【請求項６】
請求項４記載の半透明材料の熱拡散率の測定方法において、前記２乗偏差を最小とする条件は、前記裏面温度測定データの温度減衰領域から求まる実測減衰時定数と、前記裏面温度理論式から求まる時定数とを同値とする付加条件を用いて求めることを特徴とする半透明材料の熱拡散率の測定方法。
【発明の詳細な説明】
【技術分野】
【０００１】
本発明は、拡散伝熱と放射伝熱の両伝熱現象により、表面に照射した加熱光のエネルギーが裏面に到達する半透明材料の熱拡散率の測定方法に関する。ここで、半透明材料としては、例えば、断熱材やセラミックス、また、通常の熱伝導現象以外に放射伝熱現象が生じるポーラス（多孔質の）材料等がある。
【背景技術】
【０００２】
材料の熱拡散率を測定する方法として、例えば、特許文献１に記載されたレーザフラッシュ法が近年多用されている。この方法は、熱拡散率を求めたい材料から、例えば、直径１０ｍｍ、厚さ数ミリ程度の試料（以下、測定試料ともいう）を作製し、この試料の表面をレーザ光（加熱光）で短時間照射した際の試料裏面の温度を測定して得られた裏面温度測定データと、レーザ光で試料表面を照射した際の裏面温度の理論的な時間変化を示す裏面温度理論式とを、比較し解析することにより、試料の熱拡散率を求めるものである。
このとき、試料が満足すべき必要条件は、裏面温度理論式が導出される際の試料の条件となる。
【０００３】
従来のレーザフラッシュ法で使用する試料の裏面温度理論式は、（１）式に示す非定常の一次元熱伝導方程式を、（２）式に示す初期条件、（３）式及び（４）式に示す境界条件のもとで解くことにより得られる。ここで、裏面温度理論式が導出される際の試料が満足すべき条件を、以下に示す。
（ｉ）試料の表面から裏面へ（５）式のフーリエの式に基づき、（１）式を変形した（６）式の一次元熱伝導方程式が成立する。
（ｉｉ）試料の表面に照射するレーザ光のエネルギーが試料の表面で吸収される。
【０００４】
【数１】
2015225034.tif 000003
【０００５】
従って、レーザフラッシュ法による測定で試料が満たすべき条件としては、上記（ｉ）の条件から、均質、緻密、及び、不透明な材料であること、また、上記（ｉｉ）の条件から、表面が不透明な材料であること、が挙げられる。
また、測定して得られた裏面温度測定データと比較する裏面温度理論式としては、（７）式〜（９）式に示す時間空間解や、（１０）式及び（１１）式に示すラプラス空間解が用いられる。なお、（７）式中のａｎは（８）式で、βｎは（９）式で、それぞれ定義する。
【０００６】
【数２】
2015225034.tif 000004
【０００７】
ここで、ｑは熱流束、ｋは熱伝導率、Ｔは温度、ｘは座標（試料表面から内部に進入した距離）、ｔは時間、ρは密度、ｃは比熱、αは熱拡散率、Ｌは試料厚さ、ｈは試料表裏面からの放射損失を表すビオ数、ｐはラプラス変数である。また、Ｑはレーザ光照射により試料表面の単位面積当たりに供給される入熱量で、ｆ（ｔ）は全時間領域における積分値を１として規格化した関数であり、Ｑｆ（ｔ）はレーザ光照射により試料表面に吸収される単位時間単位面積当たりのエネルギーとなる。
【０００８】
上記したレーザフラッシュ法を用いた熱拡散率の測定は、測定の簡便性や短時間測定が可能であること等の多くの利点を有している。このため、レーザフラッシュ法による測定で、測定試料が満たすべき条件が厳密には成立しない材料に対しても、広く適用されているのが現状である。
例えば、透光性材料や断熱材等の半透明材料の熱拡散率を測定する場合、作製した測定試料の表裏面に黒化膜や金属膜を形成し不透光化して測定する。なお、断熱材のような半透明材料の多くは不均質材であるため、この熱拡散率を測定する場合は、更に、近似的に均質で緻密とみなされる程度にまで、測定試料を厚くして測定する。
【先行技術文献】
【特許文献】
【０００９】
【特許文献１】特開平８−２６１９６７号公報
【発明の概要】
【発明が解決しようとする課題】
【００１０】
上記したように、半透明材料で作製した試料の表裏面に、黒化膜等の不透光膜を施し、レーザフラッシュ法等の光照射法により熱拡散率（熱伝導率）を測定すると、温度が低い場合には、放射伝熱は抑制されて拡散伝熱主体の熱伝導となるため、正しい熱拡散率（熱伝導率）が得られる。ここで、拡散伝熱とは、温度勾配に比例した熱流束（フーリエ式）による熱伝導であり、また、放射伝熱とは、試料内の材料が電磁波の放射と吸収を行う熱伝導である。
【００１１】
上記した測定が成立するためには、試料の熱伝導が、上記した一次元熱伝導方程式、初期条件、及び、境界条件を満足する必要があるが、温度上昇と共に放射伝熱による裏面への熱流束が増加し、拡散伝熱による熱流束に比較して無視できない状況となる。このため、半透明材料の熱拡散率を、従来のレーザフラッシュ法で測定し解析すると、放射伝熱現象の影響を受けて、測定される熱拡散率が本来の熱拡散率（熱伝導率）より大きな値を示し、測定誤差が大きくなっていた。
【００１２】
本発明は係る事情に鑑みてなされたもので、放射伝達現象が生じる場合にも、拡散伝熱の熱拡散率を精度よく測定可能な半透明材料の熱拡散率を提供することを目的とする。
【課題を解決するための手段】
【００１３】
前記目的に沿う本発明に係る半透明材料の熱拡散率の測定方法は、表面から裏面への熱移動が、拡散伝熱と放射伝熱により生じる半透明材料の熱拡散率の測定方法であって、
前記半透明材料から作製した測定試料の表裏面にそれぞれ、熱移動が拡散伝熱により生じる不透明材料を密着配置し、一方の前記不透明材料の表面を加熱光で照射し、他方の前記不透明材料の裏面の温度を測定して、該裏面の温度変化を示す裏面温度測定データを求める第１工程と、
前記半透明材料の熱拡散率を変数として含み、前記不透明材料の表面を加熱光で照射した際の前記不透明材料の裏面の温度の理論的な時間変化を示す、前記拡散伝熱と前記放射伝熱を用いた裏面温度理論式と、前記裏面温度測定データとを比較して、前記半透明材料の熱拡散率を決定する第２工程とを有する。
【００１４】
本発明に係る半透明材料の熱拡散率の測定方法において、前記裏面温度理論式は更に、１）前記半透明材料の吸収係数と屈折率、及び／又は、２）前記不透明材料のビオ数を、変数として含み、該変数を前記第２工程で決定することが好ましい。
【００１５】
本発明に係る半透明材料の熱拡散率の測定方法において、前記裏面温度理論式は、一次元熱伝導方程式のラプラス空間式であり、前記裏面温度測定データは、測定した前記不透明材料の裏面の温度変化をラプラス変換したものであることが好ましい。
【００１６】
本発明に係る半透明材料の熱拡散率の測定方法において、前記変数を、前記裏面温度理論式と前記裏面温度測定データとの２乗偏差を最小とする条件から決定することができる。
ここで、前記２乗偏差を最小とする条件は、前記変数をすべて独立変数として求めることができる。
また、前記２乗偏差を最小とする条件は、前記裏面温度測定データの温度減衰領域から求まる実測減衰時定数と、前記裏面温度理論式から求まる時定数とを同値とする付加条件を用いて求めることができる。
【発明の効果】
【００１７】
本発明に係る半透明材料の熱拡散率の測定方法は、拡散伝熱と放射伝熱を用いた裏面温度理論式を使用するので、例えば、高温域のように放射伝熱の現象が生じる場合でも、半透明材料の熱拡散率を精度よく求めることができる。
【００１８】
特に、裏面温度理論式が更に、半透明材料の吸収係数と屈折率を変数として含む場合、これらの放射伝熱に影響を与える因子も考慮するため、半透明材料の熱拡散率を、更に精度よく求めることができる。
また、裏面温度理論式が更に、不透明材料のビオ数を変数として含む場合、特に、高温時における半透明材料の熱拡散率を精度よく求めることができる。これは、高温時に、試料の表裏面より放射されるエネルギーを無視できず、この現象を表すビオ数（各不透明材料の放射率と定常温度Ｔ０3の積に比例）が無視できないことによる。なお、高温時とは、放射伝熱現象が無視できなくなる温度域であり、例えば、８００Ｋ以上であり、上限は特に限定されるものではない。
【図面の簡単な説明】
【００１９】
【図１】（ａ）は本発明の一実施の形態に係る半透明材料の熱拡散率の測定方法を適用する測定装置の説明図、（ｂ）は測定試料の伝熱モデルの説明図である。
【図２】拡散伝熱的熱伝導と放射伝熱的熱伝導の境界を示すグラフである。
【図３】（ａ）、（ｂ）はそれぞれ３００Ｋと２０００Ｋの各温度における裏面温度理論式の放射伝熱的温度式の定数Ａと拡散伝熱的温度式の定数Ｂに対する吸収係数の依存性を示すグラフである。
【図４】本発明の一実施の形態に係る半透明材料の熱拡散率の測定方法を用いて、熱拡散率及びビオ数を決定する際の手順を示す解析フロー図である。
【図５】同半透明材料の熱拡散率の測定方法を用いて、熱拡散率と、吸収係数又は屈折率とを決定する際の手順を示す解析フロー図である。
【図６】同半透明材料の熱拡散率の測定方法を用いて、熱拡散率と、吸収係数又は屈折率と、ビオ数を決定する際の手順を示す解析フロー図である。
【図７】同半透明材料の熱拡散率の測定方法を用いて、熱拡散率、吸収係数、及び、屈折率を決定する際の手順を示す解析フロー図である。
【図８】本発明の他の実施の形態に係る半透明材料の熱拡散率の測定方法を用いて、熱拡散率及びビオ数を決定する際の手順を示す解析フロー図である。
【図９】同半透明材料の熱拡散率の測定方法を用いて、熱拡散率及びビオ数と、吸収係数又は屈折率とを決定する際の手順を示す解析フロー図である。
【図１０】同半透明材料の熱拡散率の測定方法を用いて、熱拡散率、吸収係数、屈折率、及び、ビオ数を決定する際の手順を示す解析フロー図である。
【発明を実施するための形態】
【００２０】
続いて、添付した図面を参照しつつ、本発明を具体化した実施の形態につき説明し、本発明の理解に供する。
まず、本発明の一実施の形態に係る半透明材料の熱拡散率の測定方法を適用する測定装置１０について、図１（ａ）、（ｂ）を参照しながら説明する。
【００２１】
測定装置１０は、熱移動が拡散伝熱と放射伝熱により生じる半透明材料から作製した測定試料（以下、単に試料ともいう）１１の表面側にレーザ光（加熱光の一例）を照射して半透明材料の熱拡散率を求める装置であり、レーザ光を発生させるレーザ光発生部１２と、発生したレーザ光がレーザ光検出部１３及び測定試料１１にそれぞれ向かうように分配するハーフミラー１４と、測定試料１１の裏面の温度変化を測定する温度測定部１５とを有している。
【００２２】
ここで、半透明材料は、前記したように、例えば、断熱材やセラミックス、また、通常の熱伝導現象以外に放射伝熱現象が生じるポーラス材料等である。なお、放射伝熱現象が生じる材料とは、作製した測定試料で、以下の現象が生じる材料を意味する。
・試料内で電磁波の放射と吸収の現象を行う材料であり、吸収係数μ、屈折率の２乗ｎ２、及び、温度Ｔの積に比例した電磁波の放射がある材料である（電磁波の放射と吸収の現象は、透明材料では生じず、半透明材料で生じる）。ここに、温度Ｔは、定常温度Ｔ０から加熱光（レーザ光）照射により上昇する温度増分である。
・試料の両端面間で多重反射の現象がある材料である。
この半透明材料を用いて作製する測定試料１１は、例えば、直径１０ｍｍ、厚さ数ミリ程度のものであるが、測定条件に応じて形状や寸法を種々変更できる。
【００２３】
測定試料１１の表裏面（厚み方向の両端面）には、熱移動が拡散伝熱のみにより生じる不透明材料からなる板材１６、１７が密着配置され、３層材１８を形成している。この板材１６、１７には、黒化膜（例えば、炭素等のセラミックス材の薄板）や金属膜（例えば、白金等の金属材の薄板）を使用できる。
上記したように、測定試料１１の表面に板材１６を密着させることで、板材１６の表面に照射したレーザ光のエネルギーを、表面で１００％吸収させることができる。更に、吸収させた熱を拡散伝熱にしたがって測定試料１１に供給することができる。
一方、測定試料１１の裏面に板材１７を密着させることで、測定試料１１を通過した熱を受取って、拡散伝熱にしたがって移動させることができ、裏面温度を表す裏面温度理論式を、一次元熱伝導方程式の解として求めることができる。
【００２４】
前記したレーザ光発生部１２には、上記した２枚の板材１６、１７で挟み込んだ測定試料１１、即ち、３層材１８を高温雰囲気に保持した場合でも、雰囲気の熱変動を超える熱エネルギーを３層材１８の表面に注入することが可能な、例えば、ルビーレーザ発振器を使用することができる。この３層材１８の大きさは、例えば、一次元熱伝導が近似可能な寸法である。
レーザ光検出部１３は、レーザ光発生部１２から発生したレーザ光の加熱波形（レーザ光波形）の検出を行うものである。
ハーフミラー１４は、レーザ光の吸収率が極めて小さく、かつ、透過性が極めて高い材質を有する基材で形成されている。例えば、入射したレーザ光から、予め設定した光量のレーザ光を反射させ、残部を通過させるコーティング層を、基材の表面に設けた構成とすることができる。
【００２５】
従って、上記したレーザ光発生部１２から発生したレーザ光が、ハーフミラー１４により反射しレーザ光検出部１３の受光部（図示せず）に到達するように、受光部の光軸調整を行うことで、レーザ光発生部１２から発射されたレーザ光の一部を、レーザ光検出部１３に入射させて、レーザ光の加熱波形を測定することができる。
また、ハーフミラー１４の光軸と３層材１８の中心軸（厚み方向に沿った）とを一致させることにより、３層材１８の表面を、通過したレーザ光で照射して加熱することができる。これにより、３層材１８の表面をレーザ光で照射した場合、３層材１８の裏面の温度変化を非定常の一次元熱伝導方程式により表すことができる。
【００２６】
温度測定部１５は、レーザ光が照射された３層材１８の裏面の温度変化を、高速で精度よく測定できる機能を有する必要があり、例えば、熱電対や放射型温度計等の温度検知センサを備えた温度測定器を使用できる。
【００２７】
更に、測定装置１０は、３層材１８の裏面温度の理論的な時間変化を示す裏面温度理論式と、温度測定部１５より出力される信号から裏面温度測定データを、それぞれ求め、レーザ光検出部１３から出力される信号と裏面温度理論式から得られる裏面温度の変化挙動（理論裏面温度データ）を、裏面温度測定データから得られる裏面温度の変化挙動に当てはめて、裏面温度理論式に変数として含まれている測定試料１１の熱拡散率や、吸収係数と屈折率、また、板材１６、１７のビオ数をそれぞれ決定する演算処理部１９と、この演算処理部１９で求めた裏面温度理論式、裏面温度測定データ、熱拡散率、吸収係数、屈折率、及び、ビオ数を、それぞれ表示する出力器２０とを有している。
【００２８】
この演算処理部１９は、３層材１８の裏面温度の理論的な時間変化を示す裏面温度理論式を求める機能、温度測定部１５から出力される信号（裏面温度信号）をラプラス変換して裏面温度測定データを求める機能、裏面温度理論式（理論裏面温度データ）と裏面温度測定データの２乗偏差を求め、２乗偏差を最小とする条件から３層材１８中の測定試料１１の熱拡散率や、吸熱係数と屈折率、また、板材１６、１７のビオ数をそれぞれ決定する機能を備えている（例えば、特開２０１２−２７５８号公報参照）。
なお、演算処理部１９は、前記の各機能を発現するプログラムをコンピュータに搭載することにより形成できる。
また、出力器２０には、例えば、コンピュータ用の表示機器、印字機器が使用できる。
【００２９】
続いて、本発明の一実施の形態に係る半透明材料の熱拡散率の測定方法について、図１（ａ）を参照しながら説明する。
まず、測定しようとする半透明材料から測定試料１１を作製する。そして、測定試料１１の表裏面に、熱移動が拡散伝熱のみの不透明材料からなる板材１６、１７をそれぞれ密着配置して、３層材１８を形成する。
【００３０】
ここで、上記した測定試料１１の表面側に密着配置される板材１６と、裏面側に密着配置される板材１７を構成する不透明材料には、例えば、カーボン等のセラミックス材又は白金等の金属材を用いることができる。
また、板材１６、１７は、測定試料１１の表裏面にセラミックス材又は金属材を蒸着することにより、あるいは、測定試料１１の表裏面にセラミックス材又は金属材の微粉末を塗布して焼付けることにより、更には、カーボンスプレーにより形成することもできる。これにより、板材の形成と、板材の測定試料１１の表裏面への密着を同時に行うことができる。
【００３１】
次に、３層材１８を、測定装置１０の試料室（図示しない）に設けられた試料ホルダにセットし、試料室内の雰囲気を調整する（例えば、真空状態にする）。
また、一方の板材１６について、密度ρ１、比熱ｃ１、熱拡散率α１、熱伝導率ｋ１、厚みｄｌ１、及び、放射率ε１を変数とし、測定試料１１について、密度ρ２、比熱ｃ２、熱拡散率α２、熱伝導率ｋ２、厚みｄｌ２、屈折率の２乗ｎ２、及び、吸収係数μを変数とし、他方の板材１７について、密度ρ３、比熱ｃ３、熱拡散率α３、熱伝導率ｋ３、厚みｄｌ３、及び、放射率ε３を変数とし、更に、レーザ光照射前の試料温度Ｔ０を変数として（既知のデータはその数値を）、演算処理部１９に入力する。
【００３２】
続いて、試料室内の温度を予め設定した測定温度となるように制御し、３層材１８の温度が測定温度に到達し安定した段階で、レーザ光発生部１２からレーザ光を、ハーフミラー１４に向けて発射する。
ここで、発射されたレーザ光はハーフミラー１４に到達し、ハーフミラー１４によってレーザ光の光量の一部が反射され、レーザ光検出部１３に入射して、レーザ光の波形が求められ、そのデータが演算処理部１９に入力される。また、ハーフミラー１４を透過した残部のレーザ光は、３層材１８の表面に到達し、表面を加熱する。
【００３３】
レーザ光により３層材１８の表面が加熱されると、一方の板材１６の表面に注入された熱エネルギーは、３層材１８の裏面に向かって伝導するので、３層材１８の裏面の温度は徐々に上昇する。しかし、３層材１８の表面、側面、及び裏面からの熱の散逸も同時に生じているので、３層材１８の裏面の温度は最高温度を経てから徐々に低下する。
このときの温度変化を、例えば、放射型温度計を備えた温度測定部１５により測定し、得られた測定値は演算処理部１９に入力される。なお、演算処理部１９では、入力された測定値を記録すると共に、測定値のラプラス変換を行って裏面温度測定データＴｍ（ｐ）を作成し記録する（以上、第１工程）。
【００３４】
演算処理部１９では、図１（ｂ）に示すモデルに基づいて、ラプラス空間における裏面温度理論式を求める。以下、このモデルについて説明する。
３層材１８を温度（定常温度）Ｔ０に設定した後、第１層である板材１６（以下、単に第１層ともいう）の表面をレーザ光で照射して、第３層である板材１７（以下、単に第３層ともいう）の裏面温度を測定するものとする。
ここで、温度Ｔ０からの温度変化をＴとする。また、第１層の表面座標をｘ＝０とし、第３層の裏面座標をｘ＝Ｌ３とし、第１層と第２層の測定試料１１（以下、単に第２層ともいう）との界面座標をｘ＝Ｌ１、また、第２層と第３層の界面座標をｘ＝Ｌ２とする。
【００３５】
上記した第１層の表面からは、外部に向けてλ１Ｔ１（０,ｔ）のエネルギー放射があり、第３層の裏面からはλ３Ｔ３（Ｌ３,ｔ）のエネルギー放射が外部に向けてあるものとする。また、界面ｘ＝Ｌ１において、第１層から第２層内にλ１Ｔ１（Ｌ１,ｔ）のエネルギー放射があり、界面ｘ＝Ｌ２において第３層から第２層内にλ３Ｔ３（Ｌ２,ｔ）のエネルギーが放射される。
ここで、第１層の表面からの外部への放射エネルギーと、第１層の裏面から第２層への放射エネルギーを区別するため、表面から外部への放射エネルギーにはｕ０を付ける。同様に、第３層についても裏面（ｘ＝Ｌ３）から外部への放射エネルギーにｕ１を付ける。また、３層材１８の表裏面よりエネルギー放射がある場合、ｕ０とｕ１は１とする。
【００３６】
使用する変数は、前記したように、第１層について、密度ρ１、比熱ｃ１、熱拡散率α１、熱伝導率ｋ１、厚みｄｌ１、及び、放射率ε１、第２層について、密度ρ２、比熱ｃ２、熱拡散率α２、熱伝導率ｋ２、厚みｄｌ２、屈折率の２乗ｎ２、及び、吸収係数μ、第３層について、密度ρ３、比熱ｃ３、熱拡散率α３、熱伝導率ｋ３、厚みｄｌ３、及び、放射率ε３、更に、レーザ光照射前の試料温度（定常温度）Ｔ０、である。
従って、以下の関係が成り立つ。
ｄｌ１＋ｄｌ２＝Ｌ２
ｄｌ１＋ｄｌ２＋ｄｌ３＝Ｌ３
【００３７】
また、表面からの放射に関する定数λ１、λ３は、以下のように示される。
λ１＝４ε１σＴ０３
λ３＝４ε３σＴ０３
そして、第２層内部からの放射に関する定数λ２は、以下のように示される。
λ２＝ｅ１ｎ２σＴ０３
なお、上記したｅ１は定数（例えば、ｅ１＝８πがあるが、放射や吸収のモデルのたて方により多少異なるものと考えられ、ｅ１＝３２／３等もある。）であり、σはステファンボルツマン定数である。また、３層材の裏面温度の減衰を時定数τとして定義する。
以上のことから、第２層である測定試料１１内部の単位体積、かつ、単位時間当たりに放射されるエネルギーｑνは、（１２）式で与えられる。
【００３８】
【数３】
2015225034.tif 000005
【００３９】
続いて、ラプラス空間における裏面温度理論式Ｔ（Ｌ３,ｐ）について、説明する。
ラプラス空間における裏面温度理論式Ｔ（Ｌ３,ｐ）は、上記した３層材１８の表面をレーザ光で照射した場合の裏面温度の理論的な時間変化を示す（１３）式で示される。
ここで、測定試料１１は、熱移動が拡散伝熱と放射伝熱により生じる材料で構成されていることから、裏面温度理論式Ｔ（Ｌ３,ｐ）は、（１４）式の放射伝熱的温度式Ｔｒａｄ（Ｌ３,ｐ）と、（１５）式の拡散伝熱的温度式Ｔｄｉｆ（Ｌ３,ｐ）の和として表される。この（１４）式中のＡと（１５）式中のＢは、定数である。
また、（１４）式と（１５）式の右辺のＴｓ（Ｌ３,β）は、（１６）式で表される。なお、（１６）式中の右辺分子のｋ１ｒ１ｋ２βｋ３ｒ３の係数は、レーザ光の照射により、３層材１８の表面に吸収される単位面積当たりのエネルギーＱｆ（ｔ）を、ラプラス変換したものである。ここで、Ｑは単位面積当たりの入熱量を、ｔは時間を表す。
【００４０】
【数４】
2015225034.tif 000006
【００４１】
【数５】
2015225034.tif 000007
【００４２】
なお、上記した（１４）式と（１５）式に用いるβ１とβ３はそれぞれ、（１７）式と（１８）式で表され、また、（１６）式に用いるｒ１とｒ３はそれぞれ、（１９）式と（２０）式で表される。
【００４３】
【数６】
2015225034.tif 000008
【００４４】
更に、（１４）式と（１５）式で用いた定数Ａ、Ｂはそれぞれ、（２１）式と（２２）式で表される。
【００４５】
【数７】
2015225034.tif 000009
【００４６】
上記した（２１）式と（２２）式に用いるμｃは、放射伝熱的熱伝導と拡散伝熱的熱伝導の境界となる吸収係数である。
従って、吸収係数μがこの値μｃより小さい場合は、放射伝熱的熱伝導が主体となり、一方、吸収係数μがこの値μｃより大きい場合は、拡散伝熱的熱伝導が主体となる。この両熱伝導の境界を定義する吸収係数μｃは、図２に示す（２３）式の光学厚さ式で与えられる。なお、図２において、（２３）式の線より左側が放射伝熱的熱伝導であり、右側が拡散伝熱的熱伝導である。また、光学厚さは、吸収係数μと厚さＬ（＝ｄｌ２）の積で表される。
この（２３）式において、ｅ２は定数である。また、この境界の吸収係数μｃを用いて、（２１）式と（２２）式に用いるラプラス変数ｐｃを、（２４）式に示す。
【００４７】
【数８】
2015225034.tif 000010
【００４８】
上記した定数ｅ２は、一次元熱伝導と一次元放射が成立する場合には、（２５）式で与えられる。
なお、第１層と第２層の界面における第２層内への放射が、３次元的に放射されるランバート面特性のような場合には、定数ｅ２は（２５）式とは異なる定数となると考えられるが、それは個々の面の特性に合わせて設定するものとする。このランバート面とは、界面垂直方向からの角度をθとすると、面からの放射強度はＩ０ｃｏｓ（θ）となるような面である。また、Ｉ０は、垂直方向の放射強度である。
これは、第２層と第３層の界面についても同様である。
【００４９】
【数９】
2015225034.tif 000011
【００５０】
続いて、上記した（１４）式で用いた定数Ａ（即ち、（２１）式）と、（１５）式で用いた定数Ｂ（即ち、（２２）式）について説明する。
定数Ａは、放射伝熱的温度式Ｔｒａｄ（Ｌ３,ｐ）に用いるものであり、定数Ｂは、拡散伝熱的温度式Ｔｄｉｆ（Ｌ３,ｐ）に用いるものである。
ここで、図３（ａ）、（ｂ）に、温度Ｔ＝３００ＫとＴ＝２０００Ｋのそれぞれにおける両定数Ａ、Ｂの吸収係数依存性を示す。
図３（ａ）、（ｂ）に示すように、吸収係数μが大きくなるに伴い、μ＝μｃにおいて、定数（係数）Ａは１から０に、また、定数（係数）Ｂは０から１に、それぞれ変化することがわかる。なお、この変化は温度により多少異なる。
【００５１】
次に、解析法について説明する。
解析法としては、直接法と時定数法があるが、まず、解析法の概略について説明する。
上記したように、演算処理部１９で裏面温度理論式が求まると、演算処理部１９では、裏面温度理論式Ｔｔｈ（理論裏面温度データ）と裏面温度測定データＴｍを用いて、（２６）式で表される２乗偏差式Ｒを作成する。
この２乗偏差の総和は、ラプラス変数ｐを複数設定して作成するものであり、裏面温度理論式Ｔ（Ｌ３,ｐ）と裏面温度測定データＴｍ（ｐ）の２乗偏差の和で示される。なお、（２６）式中のｉは、ｉ＝１、２、３であり、１は第１層（板材１６）、２は第２層（測定試料１１）、３は第３層（板材１７）を、それぞれ示している。
【００５２】
次に、第１層と第３層の物性値及び厚さを既知として、第２層の物性値を解析する。
この解析に際しては、第２層の比熱ｃ２、密度ρ２、及び、厚さｄｌ２を既知とし、第２層の熱拡散率α２、吸収係数μ、屈折率の２乗ｎ２、及び、試料表裏面（第１層と第３層）からの熱損失を表すビオ数ｈを、それぞれ解析するものとする。
なお、ビオ数ｈは、第１層と第３層の物性値及び放射率を同一として、第１層と第３層の熱伝導率ｋ１、ｋ３、及び、放射率ε１、ε３を用いて、（２７）式で表される。これより、ビオ数ｈを解析することは、第１層と第３層の放射率ε１、ε３を解析することと同じである。
【００５３】
【数１０】
2015225034.tif 000012
【００５４】
まず、直接法について説明する。
ここで、解析する変数（独立変数）として、（２８）式〜（３３）式の組み合わせを検討する。
【００５５】
【数１１】
2015225034.tif 000013
【００５６】
上記した各解析変数の組み合わせに対する直接法の解析フローを、図４〜図７にそれぞれ示す。詳細には、（２８）式に対する解析フローを図４に、（２９）式と（３０）式に対する解析フローを図５に、（３１）式と（３２）式に対する解析フローを図６に、（３３）式に対する解析フローを図７に、それぞれ示している。
【００５７】
まず、熱拡散率α２とビオ数ｈの解析フローの手順について、図４を参照しながら説明する。
（ａ１）第２層の熱拡散率以外の変数を固定し、熱拡散率のみを変数として、２乗偏差が最小値を与える熱拡散率を計算する。
（ａ２）熱拡散率とビオ数以外の変数を固定してビオ数を複数設定し、各ビオ数に対して上記（ａ１）の計算を行い、次に、２乗偏差が小さくなる方向にビオ数を再設定して、上記（ａ１）の計算を行う。この手順を繰り返すことにより、２乗偏差を最小とする熱拡散率とビオ数を求める。
これにより、熱拡散率α２とビオ数ｈが求まる。
【００５８】
次に、熱拡散率α２と吸収係数μ又は屈折率の２乗ｎ２の解析フローの手順について、図５を参照しながら説明する。
ここでは、まず、上記（ａ１）の計算を行った後、上記（ａ２）におけるビオ数を、吸収係数又は屈折率の２乗に変更して、上記（ａ２）の計算を行う。
これにより、熱拡散率α２と吸収係数μ又は屈折率の２乗ｎ２が求まる。
【００５９】
続いて、熱拡散率α２及びビオ数ｈと、吸収係数μ又は屈折率の２乗ｎ２の解析フローの手順について、図６を参照しながら説明する。
ここでは、上記（ａ１）と上記（ａ２）の計算を順次行った後、第２層の吸収係数又は屈折率の２乗を第３の変数とし、この変数を複数設定する。そして、各第３の変数に対して上記（ａ２）の計算を行い、次に、２乗偏差が小さくなる方向にこの第３の変数を再設定して、上記（ａ２）の計算を行い、この手順を繰り返す（以上、（ａ３））。
これにより、２乗偏差を最小とする熱拡散率α２、ビオ数ｈ、及び、第３の変数（即ち、吸収係数μ又は屈折率の２乗ｎ２）が求まる。
【００６０】
最後に、熱拡散率α２と吸収係数μと屈折率の２乗ｎ２の解析フローの手順について、図７を参照しながら説明する。
ここでは、まず、上記（ａ１）の計算を行った後、第２層の吸収係数を第２の変数とし、屈折率の２乗を第３の変数として、上記（ａ２）と上記（ａ３）と同様の計算を行うことにより、熱拡散率α２、吸収係数μ、及び、屈折率の２乗ｎ２が求まる。
なお、図７では、熱拡散率α２、吸収係数μ、及び、屈折率の２乗ｎ２の順に、解析する方法を示したが、これに限定されるものではなく、例えば、熱拡散率α２、屈折率の２乗ｎ２、及び、吸収係数μの順に解析することもできる。
【００６１】
続いて、時定数法について説明する。
ここで、解析する変数として、前記した（２８）式、（３１）式、及び、（３２）式と、（３４）式の組み合わせを検討する。
【００６２】
【数１２】
2015225034.tif 000014
【００６３】
レーザ光照射後しばらくすると、試料温度は測定試料内で略同一となり、第２層内での放射伝熱が抑制された状態となり、試料表裏面からのビオ数に応じた放射損失で、レーザ光照射により吸収したエネルギーが失われる。この放射損失により試料温度が次第に減衰していく過程における減衰時定数は、上記考察より、試料内における輻射吸収と放射現象が無い拡散伝熱のみの場合の減衰時定数と略同一と考えられる。
この推察に基づく時定数法の解析フローの一例を、図８〜図１０にそれぞれ示す。詳細には、（２８）式に対する解析フローを図８に、（３１）式と（３２）式に対する解析フローを図９に、（３４）式に対する解析フローを図１０に、それぞれ示している。
【００６４】
まず、熱拡散率α２とビオ数ｈの解析フローの手順について、図８を参照しながら説明する。
（ｂ１）第２層の熱拡散率の初期値と裏面温度測定データの温度減衰領域から求まる時定数（実測減衰時定数）と時定数理論式をもとに、ビオ数の初期値を計算する。
（ｂ２）第２層の屈折率の２乗と吸収係数を固定した状態で、ビオ数の初期値をもとに、２乗偏差を最小とする第２層の熱拡散率を計算する。
（ｂ３）計算により求めた熱拡散率を、後述する時定数式に代入して、ビオ数を更新する。そして、このビオ数を、前記した（２７）式に代入し、第１層と第３層の放射率ε１、ε３を更新する。
（ｂ４）更新したビオ数をもとに、上記（ｂ２）にて熱拡散率の計算を行い、上記（ｂ３）でビオ数を更新する繰り返し計算を行うことにより、熱拡散率とビオ数を求める。
これにより、熱拡散率α２とビオ数ｈが求まる。
【００６５】
次に、熱拡散率α２及びビオ数ｈと、吸収係数μ又は屈折率の２乗ｎ２の解析フローの手順について、図９を参照しながら説明する。
上記（ｂ１）〜（ｂ４）の計算を順次行う。
（ｂ５）第２層の屈折率の２乗（又は吸収係数）を第３の変数として複数設定し、各第３の変数に対し上記（ｂ２）〜（ｂ４）の計算を実施して、各第３の変数に対して２乗偏差を最小とする熱拡散率とビオ数を求める。そして、２乗偏差が小さくなる方向に第３の変数を新たに設定して、上記（ｂ２）〜（ｂ４）を繰り返す計算を行い、２乗偏差が最小となる第３の変数、熱拡散率、及び、ビオ数を求める。
これにより、熱拡散率α２、ビオ数ｈ、及び、第３の変数が求まる。
【００６６】
最後に、熱拡散率α２、吸収係数μ、屈折率の２乗ｎ２、及び、ビオ数ｈの解析フローの手順について、図１０を参照しながら説明する。
上記（ｂ１）〜（ｂ５）の計算を順次行う。
（ｂ６）上記（ｂ１）〜（ｂ５）の計算で取り上げていない変数である第２層の吸収係数（又は屈折率の２乗）を第４の変数とし、この第４の変数を複数設定し、各第４の変数に対し上記（ｂ２）〜（ｂ５）の計算を実施して、各第４の変数に対して２乗偏差を最小とする熱拡散率、ビオ数、及び、第３の変数を求める。そして、２乗偏差が小さくなる方向に第４の変数を新たに設定して、上記（ｂ２）〜（ｂ５）を繰り返す計算を行い、２乗偏差が最小となる第４の変数、熱拡散率α２、ビオ数ｈ、及び第３の変数を求める。
なお、図１０では、第３の変数を屈折率の２乗とし、第４の変数を吸収係数として、解析する方法を示したが、この変数を逆、即ち、第３の変数を吸収係数とし、第４の変数を屈折率の２乗として、解析することも可能である。
【００６７】
ここで、時定数式について説明する。
以下に、１）吸収係数が小さく（３５）式が成立する場合、２）吸収係数が大きく（３６）式が成立する場合、３）試料内部への放射伝熱が無視でき３層の不透明体の時定数が成立する場合のそれぞれの時定数式を記載する。なお、上記１）及び２）は、それぞれの条件が成立するときに用いるべき時定数式であり、３）は、吸収係数とは無関係に使用する時定数式である。
【００６８】
【数１３】
2015225034.tif 000015
【００６９】
先に、次の変数を、（３７）式と（３８）式で定義しておく。
【００７０】
【数１４】
2015225034.tif 000016
【００７１】
１）吸収係数が小さく（３５）式が成立する場合
時定数τは、以下に示すｆ０、ｓ０、ｓ１ｃｏｓｈ、ｓ１ｓｉｎｈを用いて、（３９）式〜（４３）式で表される。
【００７２】
【数１５】
2015225034.tif 000017
【００７３】
【数１６】
2015225034.tif 000018
【００７４】
ここで、外部への放射損失が小さいとき、時定数式として（４４）式の近似式を得る。
【００７５】
【数１７】
2015225034.tif 000019
【００７６】
２）吸収係数が大きく（３６）式が成立する場合
時定数τは、以下に示すｆ、ｓ０、ｓ１を用いて、（４５）式〜（４８）式で表される。
【００７７】
【数１８】
2015225034.tif 000020
【００７８】
３）内部への放射伝熱が無視できる場合
内部への放射伝熱が無視できる場合、以下に示す各層が不透明体の３層材の時定数式を用いることができる。なお、本式は試料加熱後に、試料全体の温度が平衡に到達した後は、半透明体においても近似的に成立する。
【００７９】
【数１９】
2015225034.tif 000021
【００８０】
ここで、測定温度が低く、試料表裏面からの放射損失が小さい場合は、上記（４９）式を（５０）式に近似できる。
【００８１】
【数２０】
2015225034.tif 000022
【００８２】
以上の方法により、拡散伝熱と放射伝熱の両伝熱現象により、表面に照射したレーザ光のエネルギーが裏面に到達する半透明材料の熱拡散率を求めることができる（以上、第２工程）。
【実施例】
【００８３】
続いて、本発明の一実施の形態に係る半透明材料の熱拡散率の測定方法の有効性を説明する。
以下に、吸収係数が小さく前記した（３５）式が成立する場合と、吸収係数が大きく前記した（３６）式が成立する場合の解析結果を示す。ここで、吸収係数が前記した（２３）式に示す光学厚さの境界付近（即ち（５１）式）の値を持つ場合には、この近似は成立せず、前記した（１３）式の温度式を用いて、同様の解析を実施することになる。なお、この場合の解析結果については記載していないが、同様の手順で、第２層の熱拡散率や他の解析を行うことができる。
【００８４】
【数２１】
2015225034.tif 000023
【００８５】
１）吸収係数が小さく、（３５）式又は（５２）式が成立する場合
【００８６】
【数２２】
2015225034.tif 000024
【００８７】
吸収係数が小さく、光学厚さが条件μｄｌ２≪ｅ２を満足する場合、測定試料の裏面温度理論式は、（３５）式あるいは（５２）式に近似できる。ここで、吸収係数が小さい場合、前記した図３（ａ）、（ｂ）に示すように、係数Ａは１に近似できる（即ち（５３）式）。
【００８８】
【数２３】
2015225034.tif 000025
【００８９】
まず、解析に用いた理論データを、表１に示す。
【００９０】
【表１】
2015225034.tif 000026
【００９１】
また、直接法を用いた解析結果を表２と表３に、また、時定数法を用いた解析結果を表４に、それぞれ示す。なお、表２は、変数の組み合わせが、（α２、ｈ）、（α２、ｈ、ｎ２）、（α２、ｈ、μ）の場合の解析結果であり、表３は、（α２、μ）、（α２、μ、ｎ２）の場合の解析結果である。また、表４は、変数の組み合わせが、（α２、ｈ）、（α２、ｈ、μ）の場合の解析結果である。
ここで、解析を行うに際しては、ε１＝ｎ２＝ε３＝０．８とした。
【００９２】
【表２】
2015225034.tif 000027
【００９３】
【表３】
2015225034.tif 000028
【００９４】
【表４】
2015225034.tif 000029
【００９５】
２）吸収係数が大きく、（３６）式又は（５４）式が成立する場合
【００９６】
【数２４】
2015225034.tif 000030
【００９７】
吸収係数が大きく、光学厚さが条件μｄｌ２≫ｅ２を満足する場合、測定試料の裏面温度理論式は、（３６）式あるいは（５４）式に近似できる。ここで、吸収係数が大きい場合、前記した図３（ａ）、（ｂ）に示すように、係数Ｂは１に近似できる（即ち（５５）式）。
【００９８】
【数２５】
2015225034.tif 000031
【００９９】
まず、解析に用いた理論データを、表５に示す。
【０１００】
【表５】
2015225034.tif 000032
【０１０１】
また、直接法を用いた解析結果を表６に、また、時定数法を用いた解析結果を表７に、それぞれ示す。なお、表６と表７はそれぞれ、変数の組み合わせが、（α２、ｈ）、（α２、ｈ、ｎ２）、（α２、ｈ、μ）の場合の解析結果である。
ここで、解析を行うに際しては、ε１＝ｎ２＝ε３＝０．８とした。
【０１０２】
【表６】
2015225034.tif 000033
【０１０３】
【表７】
2015225034.tif 000034
【０１０４】
上記した表２〜表４、及び、表６、表７の解析結果は、熱拡散率α２、ビオ数ｈ、吸収係数μ、屈折率の２乗ｎ２の真値に対する誤差を示しているが、精度が十分でないように思える。しかし、これは、データ量が約４００点と非常に少ないデータを用いた場合の解析結果であり、通常の測定では約９０００点のデータ量を用いた測定と解析を行うため、実際の測定では、より精度が高い解析が可能になると考えられる。
従って、本発明の半透明材料の熱拡散率の測定方法を用いることで、放射伝達現象が生じる場合にも、拡散伝熱の熱拡散率を精度よく測定できることがわかる。
【０１０５】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の半透明材料の熱拡散率の測定方法を構成する場合も本発明の権利範囲に含まれる。例えば、熱伝導現象が拡散伝熱のみの不透明容器（不透明材料）に半透明液体を入れて、この半透明液体に接するように容器同様の不透明な材料の蓋をする形態も対象とする。
また、前記実施の形態においては、加熱光として、レーザ光を使用した場合について説明したが、例えば、可視光や赤外光等の電磁波を使用することもでき、また、加熱板を３層材の表面に接触させる方法を適用することも可能である。
【０１０６】
そして、前記実施の形態においては、熱拡散率の解析において、２乗偏差の最小値を与える変数を求める際に、２乗偏差が小さくなる方向に該当変数を複数設定して２乗偏差を計算し、その２乗偏差の値が小さくなる方向に新たに該当変数を設定する方法について説明したが、本方法に限定されるものではなく、例えば、ニュートン法等を用いても良い。
更に、使用する物性値には、電磁波の波長依存性を示すもの（放射率、吸収係数、屈折率２乗）があるため、これらは必要に応じて、波長による平均化処理を行うことが好ましい。
【０１０７】
なお、前記した裏面温度理論式は、吸収係数が０の場合にも適用可能な式であり、透明材料にも適用可能である。また、吸収係数が大きく、熱移動が拡散伝熱のみの場合にも適用可能である。更に、裏面温度理論式において、第１層と第３層の厚さを０とすることにより、単層の半透明体の物性解析にも適用可能である。
【符号の説明】
【０１０８】
１０：測定装置、１１：測定試料、１２：レーザ光発生部、１３：レーザ光検出部、１４：ハーフミラー、１５：温度測定部、１６、１７：板材（不透明材料）、１８：３層材、１９：演算処理部、２０：出力器
【図１】
2015225034.tif 000035
【図２】
2015225034.tif 000036
【図３】
2015225034.tif 000037
【図４】
2015225034.tif 000038
【図５】
2015225034.tif 000039
【図６】
2015225034.tif 000040
【図７】
2015225034.tif 000041
【図８】
2015225034.tif 000042
【図９】
2015225034.tif 000043
【図１０】
2015225034.tif 000044